(57)【特許請求の範囲】
【請求項１】
滑り止め材をポリプロピレン成型品に熱溶着してなる滑り止め材付ポリプロピレン成型品であって、滑り止め材は防滑層と接着層の２層構造とし、防滑層をエチレン・アクリル酸エチル共重合体、またはエチレン・アクリル酸エチル共重合体に超低密度ポリエチレンとランダム共重合ポリプロピレンとを配合した配合物により形成し、接着層を無水マレイン酸変性ポリプロピレンとエチレン系共重合体ポリプロピレンとの配合物により形成したことを特徴とする滑り止め材付ポリプロピレン成型品。
【請求項２】
防滑層を配合物により形成する場合には、エチレン・アクリル酸エチル共重合体が８０〜９０重量％であり、超低密度ポリエチレンが５〜１０重量％、ランダム共重合ポリプロピレンが５〜１０重量％であることを特徴とする請求項１記載の滑り止め材付ポリプロピレン成型品。
【請求項３】
前記接着層の材料に無水マレイン酸変性ポリエチレンを配合したことを特徴とする請求項１または請求項２記載の滑り止め材付ポリプロピレン成型品。
【発明の詳細な説明】
【０００１】
【発明の属する技術分野】
この発明は、防滑手段として滑り止め材を有するポリプロピレン成型品、特にパレット等に好適な滑り止め材付ポリプロピレン成型品に関する。
【０００２】
【従来の技術】
パレット材料として合成樹脂が用いられており、特に、耐候性、衝撃強度及び曲げ強度に優れているポリプロピレンが多く使用されている。しかしながら、ポリプロピレンは滑りやすく、滑りが原因で荷崩れを起こすおそれがある。このような滑りを防止するために、パレット表面に防滑材として長尺の柔軟性材料を固着したものが使用されている。
【０００３】
柔軟性材料として、例えば、特公昭６３−３８２９３号公報や特開平１１−３５７０３号公報には、エチレン−酢酸ビニル共重合体、架橋エチレンプロピレンジェンゴム、変性ポリオレフィンまたはこれらの２種以上とポリプロピレンとの配合物からなる材料、あるいは低密度ポリエチレン、エチレン・アクリル酸エチル共重合体が使用できることが記載されている。
【０００４】
【発明が解決しようとする課題】
ところが、エチレン・アクリル酸エチル共重合体は、滑り止め材として防滑性に優れており、ポリエチレン製パレットには容易に溶着するが、ポリプロピレン製パレットには強固に接着しないという問題があった。一方、エチレン−酢酸ビニル共重合体にポリプロピレンを配合した材料を使用した場合には、接着強度は向上するものの、滑り止め材として防滑性が劣るという問題がある。また、ポリエチレン製パレットとの接着強度は十分であるが、ポリプロピレン製パレットとの接着強度不足を十分解消するものではなかった。
【０００５】
そこで、この発明者は、表面の防滑層には防滑性に優れたエチレン・アクリル酸エチル共重合体を用いながら、長期にわたって強固な接着強度が得られるよう検討を重ねた結果、接着層に特定の材料を使用することにより目的を達成することを見いだした。従って、この発明の目的は、優れた滑り止め効果が得られ、しかも耐久性に優れた滑り止め材付ポリプロピレン成型品を提供するにある。
【０００６】
【課題を解決するための手段】
この発明は上記目的を達成するために次のような構成とした。即ち、この発明の滑り止め材付ポリプロピレン成型品は、滑り止め材をポリプロピレン成型品に熱溶着してなる滑り止め材付ポリプロピレン成型品であって、滑り止め材は防滑層と接着層の２層構造とする。そして、前記防滑層をエチレン・アクリル酸エチル共重合体、またはエチレン・アクリル酸エチル共重合体に超低密度ポリエチレンとランダム共重合ポリプロピレンを配合した配合物により形成する。一方、前記接着層を無水マレイン酸変性ポリプロピレンとエチレン系共重合体ポリプロピレンとの配合物により形成する。
【０００７】
前記防滑層は、エチレン・アクリル酸エチル共重合体単独により形成しても良いが、配合物により形成する場合には、エチレン・アクリル酸エチル共重合体を８０〜９０重量％とし、超低密度ポリエチレン（ＶＬＤＰＥ）とランダム共重合ポリプロピレンとをそれぞれ５〜１０重量％とすることが好ましい。前記接着層には、無水マレイン酸変性ポリプロピレンとエチレン系共重合体ポリプロピレンとともに、無水マレイン酸変性ポリエチレンを配合してもよい。
【０００８】
この発明では、滑り止め材を防滑層と接着層との二層構造とすることにより、防滑層に滑り止め効果及び耐摩耗性に優れたエチレン・アクリル酸エチル共重合体、またはエチレン・アクリル酸エチル共重合体に超低密度ポリエチレン（ＶＬＤＰＥ）とランダム共重合ポリプロピレンを配合した配合物により形成しても強固に接着するようにしたもので、接着層をポリプロピレン系接着性ポリマーとポリエチレン系接着性ポリマーの他に、さらに相溶化剤を配合した配合物により形成するものである。
【０００９】
即ち、接着層をポリプロピレン系接着性ポリマーとポリエチレン系接着性ポリマーの他に、さらに相溶化剤を配合した配合物により形成するものである。接着層をポリプロピレン系接着性ポリマーとして無水マレイン酸変性ポリプロピレンを用い、ポリエチレン系接着性ポリマーとして無水マレイン酸変性ポリエチレンを用い、相溶化剤としてエチレン系共重合体ポリプロピレンを配合したものである。無水マレイン酸変性ポリプロピレンと無水マレイン酸変性ポリエチレンとの配合によりある程度の接着強度は得られるが、さらにエチレン系共重合体ポリプロピレンを配合することによって強固に接着させることができる。
【００１０】
【発明の実施の形態】
以下この発明をパレットにおける実施形態について説明する。図１はパレットの斜視図、図２は滑り止め材の溶着部における拡大断面図である。パレット１は四周面にフォーク差込口２を設けた四方差しパレットであって、パレット１の上面に平行に設けた溝３内に滑り止め材４を固着してなる。滑り止め材４は、防滑層４ａと接着層４ｂの２層構造であって、防滑層４ａの上部がパレット上面から突出しており、接着層４ｂを熱溶着することによってパレット１と一体に固着してなる。
【００１１】
パレット１はポリプロピレンによって形成されている。ポリプロピレンは、プロピレンの単独重合体のみならず、プロピレンと他のα−オレフィンとの共重合体などを含む硬質重合体である。また、ポリプロピレンには、酸化防止剤、紫外線吸収剤、架橋剤、発泡剤、染料、顔料、熱安定剤、光安定剤、帯電防止剤、無機充填剤などの配合剤を必要に応じて配合しても良い。また、典型的な成型品は、パレットであり、低発泡されたものでもよい。
【００１２】
滑り止め材４は、テープ状であって溝３の側面と僅かに隙間を有するように固着されている。滑り止め材４は、成型品の形状等により、押出成形法や射出成形法などの公知の方法により任意の形状に形成して用いられる。滑り止め材４は、その大きさは任意であり、例えば、図示するようにパレットの滑り止め材として使用する場合は、幅が１０〜３０ｍｍ程度、厚みが１〜４ｍｍ程度の帯状またはひも状として使用することができる。
【００１３】
【実施例】
この発明の実施例について説明する。尚、実施例及び比較例に用いた材料の種類は次の通りである。防滑層を形成するエチレン・アクリル酸エチル共重合体には日本ユニカー（株）製の「ＮＵＣ粉ポリマー  ＤＰＤＪ−６１８２」を用い、超低密度ポリエチレン（ＶＬＤＰＥ）には日本ユニカ（株）製の「ＤＥＦＤ９０４２」を用い、ランダム共重合ポリプロピレンには、日本ポリケム（株）製の「ノバテックＰＰ  ＭＧ３」を用いた。また、接着層を形成する無水マレイン酸変性ポリプロピレンには日本ポリオレフィン（株）製の「アドテックス−ＥＲ３３３  Ｆ−２」を用い、無水マレイン酸変性ポリエチレンには日本ポリオレフィン（株）製の「アドテックスＥＲ６１５Ｆ」を用い、エチレン系共重合体ポリプロピレンには日本ポリオレフィン（株）製の「レクスパールＲＡ６１５０」を用いた。
【００１４】
滑り止め材は、幅１９ｍｍ、防滑層の厚さ２．４ｍｍ、接着層の厚さ０．３ｍｍのテープに形成したものをポリプロピレン製パレットに溶着した。その後２４時間放置した後、溶着強度を試験した。試験方法は、パレットを垂直に保持して滑り止めテープの下端をチャックに固定し、室温において、チャックを５００ｍｍ／分の速度で引き上げることによって剥離し、平均剥離荷重を測定した。試験結果を表１及び表２に示す。
【００１５】
表１は防滑層をエチレン・アクリル酸エチル共重合体により形成し、表２は防滑層をエチレン・アクリル酸エチル共重合体に超低密度ポリエチレン（ＶＬＤＰＥ）とランダム共重合ポリプロピレンを配合した配合物により形成した場合である。
【００１６】
【表１】
0003827194.tif 000002
【００１７】
【表２】
0003827194.tif 000003
【００１８】
【発明の効果】
上記結果から明らかなように、この発明による滑り止め材は、接着層に特定の材料を使用した２層構造とすることによって、優れた滑り止め効果が得られるばかりでなく、長期にわたって強固な接着強度が得られ、耐久性に優れた滑り止め材付ポリプロピレン製成型品を得ることができる。
【図面の簡単な説明】
【図１】滑り止め材をパレットに固着した場合の斜視図である。
【図２】同じく要部拡大断面図である。
【符号の説明】
１：パレット
２：フォーク差込口
３：溝
４：滑り止め材
【図１】
0003827194.tif 000004
【図２】
0003827194.tif 000005